ДИНАМИЧЕСКИ ВУЛКАНИЗИРОВАННЫЕ ТЕРМОПЛАСТИЧНЫЕ ЭЛАСТОМЕРНЫЕ ЛАМИНАТЫ

1. Способ получения ламината, включающий следующие стадии: покрытие по меньшей мере внешней поверхности пленки динамически вулканизированного сплава адгезивной композицией с получением ламината, причем адгезивный слой имеет толщину не более примерно 10 мкм, причем пленка динамически вулканизированного сплава включает термопластичную эластомерную композицию, содержащую термопластичную смолу в качестве сплошной фазы и каучуковую композицию, диспергированную в ней, в качестве диспергированной фазы.
2. Способ по п.1, в котором пленка динамически вулканизированного сплава представляет собой выдувную пленку, включающую неограниченное число сторон.
3. Способ по п.1, в котором покрытие пленки динамически вулканизированного сплава включает нанесение покрытия гравированным цилиндром, реверсивным валиком, с помощью верхнего шабера, мерным валиком, шлицевое покрытие, нанесение покрытия окунанием, лаконаливочное покрытие, грунтование воздушным шабером или комбинации перечисленного.
2
4. Способ по п.1, в котором адгезивный слой наносят на поверхность пленки динамически вулканизированного сплава в количестве не более примерно 5 г/м.
-12
3
2
5. Способ по п.1, в котором ламинат имеет коэффициент газопроницаемости, измеренный на оборудовании Мокон, составляющий не более примерно 25·10 см см/см с см рт.ст. при 30°С.
6. Способ по п.1, в котором адгезивный слой имеет прилипаемость по Пикма к невулканизированному каучуку на основе диена, составляющую не менее примерно 5 Н/см.
7. Способ по п.1, в котором адгезивный слой имеет прилипаемость по Пикма к невулканизированному каучуку на основе диена, составляющую от не менее чем 10 до примерно 50 Н/см.
8. Способ по п.1, в котором термопластичная смола, образующая сплошную фазу, включает полиамид, а каучуковая композиция, образующая диспергированную фазу, включает галогенированный сополимер изобутилена и пара-метилстирола.
9. Способ по п.1, соответствующий условию, что адгезивная композиция не включает эпоксидированного блок-сополимера на основе стирола и бутадиена.
10. Способ по п.1, в котором термопластичная эластомерная композиция включает пластификатор, причем перед покрытием пленки динамически вулканизированного сплава адгезивной композицией термопластичную эластомерную композицию обрабатывают с целью снижения содержания пластификатора в композиции или на ее поверхности.
11. Способ по п.1, в котором термопластичная эластомерная композиция включает бутилбензилсульфонамид (ББСА), поли(изобутилен янтарный ангидрид), или комбинации перечисленного, причем перед нанесением адгезивной композиции на пленку динамически вулканизированного сплава термопластичную эластомерную композицию нагревают до температуры и в течение периода времени, которых достаточно для снижения содержания ББСА, поли(изобутилен янтарного ангидрида) или комбинации перечисленного, содержащихся в термопластичной эластомерной композиции, по отношению к их содержанию в этой композиции до указанного нагревания.
12. Способ по п.1, в котором термопластичная эластомерная композиция включает бутилбензилсульфонамид (ББСА), поли(изобутилен янтарный ангидрид), или комбинации перечисленного, причем перед нанесением адгезивной композиции на пленку динамически вулканизированного сплава термопластичная эластомерная композиция контактирует с растворителем в течение периода времени и при использовании количества растворителя, достаточных для снижения содержания ББСА, поли(изобутилен янтарного ангидрида) или комбинации перечисленного, содержащихся в термопластичной эластомерной композиции, по отношению к их содержанию в этой композиции до указанного контактирования с растворителем.
13. Способ по п.1, в котором адгезивная композиция включает полиэтиленимин.
14. Способ по п.1, в котором адгезивная композиция включает полиэтилениминовый полимер, функционализированный этилен-ненасыщенной группировкой, выбранной из группы, включающей акриловую, метакриловую, енаминовую группы и комбинации перечисленного.
15. Способ по п.1, в котором адгезивная композиция включает полиэтилениминовый полимер, функционализированный этилен-ненасыщенной группировкой, выбранной из группы, включающей 2-гидрокси-3-хлорпропилакрилат, глицидилметакрилат, глицидилакрилат, ацетоацетоксиэтилметакрилат и комбинации перечисленного.
16. Способ по п.1, в котором адгезивная композиция включает функционализированный амино-группами полимер, который представляет собой продукт реакции конденсации между функционализированным амино-группами полимером, включающим реакционно-способные атомы водорода аминовых групп, с функционализирующим агентом, выбранным из группы, включающей мономер, функционализированный галогеновыми группами, олигомер, функционализированный галогеновыми группами, мономер, функционализированный карбонильными группами, олигомер, функционализированный карбонильными группами, мономер, функционализированный эпоксидными группами, олигомер, функционализированный эпоксидными группами, полифункциональный акриловый мономер, полифункциональный акриловый олигомер, полифункциональный метакриловый мономер, полифункциональный метакриловый олигомер, и комбинации перечисленного.
17. Способ по п.1, в котором адгезивная композиция включает функционализированный амино-группами полимер, который представляет собой продукт реакции конденсации между функционализированным амино-группами полимером, включающим реакционно-способные атомы водорода аминовых групп, с функционализирующим агентом, выбранным из группы, включающей 2-гидрокси-3-хлорпропилакрилат, глицидилметакрилат, глицидилакрилат, ацетоацетоксиэтилметакрилат и комбинации перечисленного.
18. Способ по п.1, дополнительно включающий введение ламината в шину в качестве внутренней облицовки.
19. Ламинат, включающий ламинат, полученный способом по п.1.
20. Пневматическая шина, включающая ламинат по п.19.